СПОСОБЫ И КАТАЛИЗАТОРЫ ДЛЯ СЕЛЕКТИВНОГО ГИДРИРОВАНИЯ

1. Способ селективного гидрирования ацетилена, который включает введение композиции катализатора, содержащей пористый носитель, палладий и по меньшей мере одну ионную жидкость, в контакт с технологическим газом, содержащим
этилен, присутствующий в технологическом газе в количестве по меньшей мере 10 мол.%;
ацетилен, присутствующий в технологическом газе в количестве по меньшей мере 1 ч./млн.; и
водород, присутствующий в технологическом газе в количестве, составляющем по меньшей мере 5 мол.%;
– 1
где технологический газ вводят в контакт с катализатором при часовой объемной скорости газа (ЧОСГ), в расчете на совокупный объем катализатора в одном слое или множестве слоев, составляющей по меньшей мере 7100 час; и
где гидрируется по меньшей мере 90% ацетилена, присутствующего в технологическом газе, и не более, чем 1 мол.% от общего количества ацетилена и этилена, присутствующих в технологическом газе, превращается в этан.
– 1
– 1
2. Способ по п. 1, где часовая объемная скорость газа находится в диапазоне от 7500 час до 40000 час.
– 1
– 1
3. Способ по п. 1, где часовая объемная скорость газа находится в диапазоне от 10000 час до 40000 час.
– 1
– 1
4. Способ по п. 1, где часовая объемная скорость газа находится в диапазоне от 15000 час до 40000 час.
5. Способ по п. 1, где селективное гидрирование проводят при температуре в пределах диапазона от 20°С до 140°С.
6. Способ по п. 1, где селективное гидрирование проводят при температуре в пределах диапазона от 40°С до 100°С.
7. Способ по п. 1, где монооксид углерода присутствует в технологическом газе в количестве вплоть до 20000 ч./млн.
8. Способ по п. 1, где монооксид углерода присутствует в технологическом газе в количестве от 0 ч./млн. до 190 ч./млн.
9. Способ по любому из пп. 1-8, где гидрируется по меньшей мере 95% ацетилена, присутствующего в технологическом газе.
10. Способ по любому из пп. 1-8, где количество этана в продукте селективного гидрирования является не более чем на 0,5 мол.% большим чем количество этана в технологическом газе.
11. Способ по любому из пп. 1-8, где этилен в технологическом газе присутствует в количестве, составляющем по меньшей мере 20 мол.%.
12. Способ по любому из пп. 1-8, где ацетилен в технологическом газе присутствует в количестве, составляющем по меньшей мере 500 ч./млн.
13. Способ по любому из пп. 1-8, где водород в технологическом газе присутствует в количестве от 5 мол.% до 35 мол.%.
1
2
3
14. Способ по любому из пп. 1-8, где технологический газ содержит не более, чем 5 мол.% углеродсодержащих компонентов, отличных от С компонентов (например, метана, монооксида углерода и диоксида углерода), С компонентов (например, этилена, этана и ацетилена) и С компонентов (например, пропана, пропилена, метилацетилена и пропадиена).
15. Способ по любому из пп. 1-8, где композиция катализатора содержит пористый носитель, выбираемый из оксида алюминия, диоксида кремния, диоксида титана и смесей из них, и присутствующий в композиции катализатора в количестве в пределах диапазона от 90 мас.% до 99,9 мас.%.
16. Способ по любому из пп. 1-8, где композиция катализатора содержит палладий в количестве, составляющем по меньшей мере 0,02 мас.%.
17. Способ по любому из пп. 1-8, где композиция катализатора содержит по меньшей мере одну ионную жидкость в общем количестве вплоть до 10 мас.%.
18. Способ по любому из пп. 1-8, где по меньшей мере одну ионную жидкость выбирают из трифторметансульфоната 1-бутил-3-метилимидазолия, этилсульфата 1-этил-3-метилпиридиния, трифторметансульфоната 1-бутил-1-метилпирролидиния, трифторметансульфоната 1-бутил-2,3-диметилимидазолия, трицианометида 1-бутил-3-метилимидазолия, метилсульфата 1-бутил-3-метилимидазолия, октилсульфата 1-бутил-3-метилимидазолия, тетрафторбората 1-бутил-3-метилимидазолия, этилсульфата 1-этил-3-метилимидазолия, метилфосфоната 1-этил-3-метилимидазолия, трифторметансульфоната 1-этил-3-метилимидазолия, бис(трифторметилсульфонил)имида 1-бутил-1-метилпирролидиния, тетрацианобората 1-бутил-1-метилпирролидиния, трис(пентафторэтил)трифторфосфата 1-бутил-1-метилпирролидиния, бис(трифторметилсульфонил)имида 1-бутил-3-метилимидазолия, трицианометида 1-бутил-3-метилимидазолия, бис(трифторметилсульфонил)имида 1-этил-3-метилпиридиния, тетрацианобората 1-этил-3-метилимидазолия, трис(пентафторэтил)трифторфосфата 1-этил-3-метилимидазолия, трифторметансульфоната 1-метил-3-октилимидазолия, трис(пентафторэтил)трифторфосфата этилдиметил(2-метоксиэтил)аммония, дицианамида трибутилметиламмония, трис(пентафторэтил)трифторфосфата трициклогексилтетрадецилфосфония и бис(трифторметилсульфонил)имида 1-этил-3-метилимидазолия.
19. Способ по любому из пп. 1-8, где композиция катализатора содержит:
пористый носитель, присутствующий в композиции в количестве от 90 мас.% до 99,9 мас.%;
палладий, присутствующий в композиции в количестве от 0,02 мас.% до 0,5 мас.% (например, в диапазоне от 0,03 мас.% до 0,4 мас.% или от 0,04 мас.% до 0,3 мас.%) в пересчете на массу элемента; и
одну или более ионных жидкостей, присутствующих в композиции в объединенном количестве вплоть до 10 мас.%.
20. Способ по любому из пп. 1-8, где композиция катализатора содержит
пористый носитель, присутствующий в композиции в количестве от 90 мас.% до 99,9 мас.%;
палладий, присутствующий в композиции в количестве по меньшей мере 0,02 мас.% в пересчете на массу элемента; и
одну или более ионных жидкостей, присутствующих в композиции в объединенном количестве вплоть до 10 мас.%,
2
где катализатор гидрирования характеризуется площадью поверхности, определенной методом БЭТ, составляющей не более, чем 10 м/г, и объемом пор, составляющим по меньшей мере 0,05 мл/г.
21. Композиция катализатора гидрирования, содержащая
пористый носитель, присутствующий в композиции в количестве от 90 мас.% до 99,9 мас.%;
палладий, присутствующий в композиции в количестве по меньшей мере 0,02 мас.% в пересчете на массу элемента; и
одну или более ионных жидкостей, присутствующих в композиции в объединенном количестве вплоть до 10 мас.%,
2
где катализатор гидрирования характеризуется площадью поверхности, определенной методом БЭТ, составляющей не более чем 10 м/г, и объемом пор, составляющим по меньшей мере 0,05 мл/г.